(57)【要約】【課題】安価に、かつ効率よく製造できる偏光調光レンズとその製造方法を提供することである。【解決手段】予め、合成樹脂系の接着剤の溶液に浸した偏光フィルムを、酢酸エチルとシクロヘキサンまたはメチルエチルケトンとを混合した溶剤で調光物質を溶解した溶液に浸して、表裏面に調光物質を付着させた偏光調光フィルム１を作製しておき、このフィルム１の周縁部を保持し、両端にガラスモールド３、４が嵌め込まれたガスケット２の内周側に熱重合性樹脂のモノマーを注入し、このモノマーを重合硬化させて表裏のレンズ部材５、６を形成することにより、偏光調光レンズを、調光物質使用量を従来よりも少なくしつつ、通常の偏光レンズとほぼ同じ方法で効率よく製造できるようにしたのである。【選択図】図１
2005189603.tif 000002
【特許請求の範囲】
【請求項１】
偏光フィルムの表裏面の少なくとも一方に調光物質を付着させた偏光調光フィルムを、表面側および裏面側からレンズ部材で挟み付けた偏光調光レンズ。
【請求項２】
請求項１に記載の偏光調光レンズを製造する方法において、予め、合成樹脂系の接着剤の溶液に浸した前記偏光フィルムを、更に前記調光物質を溶解した溶液に浸し、その表裏面に調光物質を付着させて、前記偏光調光フィルムを作製しておくことを特徴とする偏光調光レンズの製造方法。
【請求項３】
前記調光物質を溶解するための溶剤が、酢酸エチルとシクロヘキサンまたはメチルエチルケトンとを混合したものであることを特徴とする請求項２に記載の偏光調光レンズの製造方法。
【発明の詳細な説明】
【技術分野】
【０００１】
この発明は、偏光と調光の両機能を備えた偏光調光レンズとその製造方法に関する。
【背景技術】
【０００２】
近年、釣り等のレジャーや自動車運転時等に使用するメガネとして、水面や窓ガラス等からの反射光を遮るための偏光機能と明暗を調節する調光機能の両方を備えたものの需要が増えつつある。この種のメガネでは、一般に、偏光と調光の両機能を備えた偏光調光レンズを使用している。
【０００３】
上記偏光調光レンズは、偏光機能を有するフィルム（偏光フィルム）を２枚のプラスチック製またはガラス製のレンズ部材で挟み付けて偏光レンズを形成し、その上に調光レンズを貼り着けたものや、偏光レンズの２枚のレンズ部材の一方を調光レンズとしたものが多いが、いずれも高価な調光物質を多く含んだ調光レンズ（厚さ１．２〜１．７ｍｍ程度）を別途作製して使用することになるため、製造コストが高いという難点がある。
【０００４】
一方、プラスチック製偏光レンズの品質を高めるために偏光フィルムの表裏面に樹脂のレンズ層を重合硬化により形成する際に、樹脂レンズ層に調光物質を含ませることも考えられている（特許文献１参照。）。この方法では、偏光フィルム表裏面の樹脂レンズ層を薄くして調光物質の使用量を上述した調光レンズよりも少なくすることにより、材料コストを抑えることができる。しかし、重合硬化による樹脂レンズ層の形成は、レンズ層が薄いほど必要な精度を得ることが難しく、作業に手間がかかるため、作業コストを含めた全体の製造コストを従来よりも削減することは困難である。
【特許文献１】特開２００３−２７９９０５号公報（段落番号００２５）
【発明の開示】
【発明が解決しようとする課題】
【０００５】
この発明の課題は、安価に、かつ効率よく製造できる偏光調光レンズとその製造方法を提供することである。
【課題を解決するための手段】
【０００６】
上記の課題を解決するため、この発明の偏光調光レンズは、偏光フィルムの表裏面の少なくとも一方に調光物質を付着させた偏光調光フィルムを、表面側および裏面側からレンズ部材で挟み付けた構成とした。
【０００７】
すなわち、偏光フィルムに調光物質を付着させて調光機能を付与した偏光調光フィルムを使用し、このフィルムを表面側および裏面側からレンズ部材で挟み付けた構成とすることにより、調光物質の使用量を調光レンズを用いた従来のものよりも少なくするとともに、偏光フィルムへの調光物質の付着以外は通常の偏光レンズと同じ方法で製造できるようにしたのである。
【０００８】
また、この発明の偏光調光レンズの製造方法は、上記の構成の偏光調光レンズを製造する方法において、予め、合成樹脂系の接着剤の溶液に浸した前記偏光フィルムを、更に前記調光物質を溶解した溶液に浸し、その表裏面に調光物質を付着させて、前記偏光調光フィルムを作製しておくようにした。
【０００９】
すなわち、予め、表裏面に接着剤の付着した偏光フィルムを調光物質の溶解液に浸すことにより、偏光フィルムに調光物質を簡単に付着させておくことができ、上記構成の偏光調光レンズをより効率よく製造できるようにしたのである。
【００１０】
前記調光物質を溶解するための溶剤としては、酢酸エチル（エチルアセテート）とシクロヘキサンまたはメチルエチルケトンとを混合したものを使用することが好ましい。
【発明の効果】
【００１１】
この発明の偏光調光レンズは、上述したように、偏光フィルムに調光物質を付着させた偏光調光フィルムを２枚のレンズ部材で挟み付けたものであるから、従来よりも調光物質の使用量が少ない分だけ安価に、かつ通常の偏光レンズとほぼ同じ方法で効率よく製造することができる。
【００１２】
また、この発明の偏光調光レンズの製造方法によれば、偏光調光フィルムを予め簡単に作製できるので、上記の偏光調光レンズをより効率よく製造することができる。
【発明を実施するための最良の形態】
【００１３】
以下、図面に基づき、この発明の実施形態について説明する。図１は、第１の実施形態のプラスチック製偏光調光レンズの製造方法を示す。この偏光調光レンズ製造方法では、まず、図１（ａ）に示すように、球面状に形成され、表裏面に調光物質が付着した偏光調光フィルム１の周縁部を、環状のガスケット２の内周面に形成した断面凹形の保持部２ａで保持し、ガスケット２内周面の両端に形成した段差部２ｂ、２ｃに、それぞれガラスモールド３、４を嵌合させる。
【００１４】
ここで、前記偏光調光フィルム１は、予め、次のようにして作製しておく。すなわち、ポリビニルアルコール製のフィルムを一定方向に引っ張って形成した一般的な偏光フィルムを、合成樹脂系の接着剤の溶液に浸した後、更に調光物質を溶解した溶液に浸して、その表裏面に接着剤とともに調光物質を付着させる。そして、接着剤や溶剤の種類に応じた後処理を行う。このとき、調光物質を溶解するための溶剤として、酢酸エチルとシクロヘキサンまたはメチルエチルケトンとを混合したものを使用すれば、調光物質を偏光フィルムにより安定した状態で付着させることができる。
【００１５】
なお、偏光フィルムに調光物質を付着させる作業は、この実施形態の方法に限らず、例えば、偏光フィルムに接着剤溶液を塗布した後、調光物質の溶解液を塗り付けることもできる。その場合には、偏光フィルムの表裏面のいずれか一方に調光物質を付着させるようにしてもよい。
【００１６】
また、偏光調光フィルムの素材となる偏光フィルムは、ポリビニルアルコール製に限らず、その他の代替物で形成されたものでもよい。
【００１７】
次に、図１（ｂ）に示すように、偏光調光フィルム１の表裏のレンズ部材５、６となる熱重合性樹脂のモノマーを、ガスケット２上部の注入口２ｄから注入する。注入されたモノマーは、フィルム１凹面側に流れ込むだけでなく、注入口２ｄに連通する通路２ｅを通ってフィルム１凸面側にも回り込む。熱重合性樹脂としては、ジエチレングリコールビスアリルカーボネート等を使用することができる。
【００１８】
そして、図１（ｂ）の状態で図示省略した電気オーブンに入れて所定の条件で加熱することにより、前記モノマーを重合硬化させて偏光調光フィルム１を挟み付けるレンズ部材５、６を形成し、最後にガスケット２およびガラスモールド３、４を取り外す。
【００１９】
このようにして製造された偏光調光レンズは、従来と同様に、視力矯正の度数やメガネフレームの形状に合わせてカットされるとともに、ディッピング法等による表面硬化処理や多層膜コート処理を施されて、偏光調光メガネに使用される。
【００２０】
図２は、第２の実施形態を示す。この実施形態の偏光調光レンズは、偏光調光フィルム１を挟み付ける２枚のレンズ部材５、６のうち、フィルム１凹面側のレンズ部材５を熱可塑性樹脂で、凸面側のレンズ部材５を熱重合性樹脂で形成したものである。その製造方法は、まず、図２（ａ）に示すように、偏光調光フィルム１の凹面側に接着剤７を塗布して、フィルム１と熱可塑性樹脂で形成したレンズ部材５とを接着する。その後、図２（ｂ）に示すように、熱重合性樹脂のモノマーを偏光調光フィルム１の凸面側に塗り付け、この状態でモノマーを重合硬化させて凸面側レンズ部材６を形成する。偏光調光フィルム１の作製方法および熱重合性樹脂の重合方法は、第１の実施形態と同じである。
【００２１】
なお、この方法では、熱可塑性樹脂として耐衝撃性に優れたポリカーボネートを使用することにより、工業用やスポーツ用のメガネに適した偏光調光レンズを製造することができる。
【００２２】
また、図示は省略するが、第３の実施形態の偏光調光レンズの製造方法として、第１の実施形態と同じ方法で作製した偏光調光フィルムの表面側および裏面側にそれぞれレンズ部材を接着するようにしてもよい。その場合は、両レンズ部材をポリカーボネートやアクリル等の熱可塑性樹脂で形成してもよいし、ガラス製としてもよい。
【００２３】
上述した各実施形態では、予め簡単に作製できる偏光調光フィルムを使用して、通常の偏光レンズと同じ方法で偏光調光レンズを製造することができるので、作業効率が良い。そして、製造された偏光調光レンズは、調光レンズを用いた従来のものに比べて、調光物質の使用量が少ない分だけ材料コストが少なく、かつ作業コストの低減も図れるため、全体の製造コストが大幅に削減される。また、偏光調光フィルムが表裏面をレンズ部材で保護されているので、長期にわたって偏光機能および調光機能の劣化がなく、快適に使用することができる。
【００２４】
なお、本発明を応用すれば、偏光機能のないポリビニルアルコールフィルムに調光機能を付与し、この調光フィルムを用いて調光レンズを製造することも可能となる。
【図面の簡単な説明】
【００２５】
【図１】ａ、ｂは、それぞれ第１の実施形態の偏光調光レンズの製造方法を説明する      縦断正面図
【図２】ａ、ｂは、それぞれ第２の実施形態の偏光調光レンズの製造方法を説明する      縦断正面図
【符号の説明】
【００２６】
１  偏光調光フィルム
２  ガスケット
２ａ  保持部
２ｂ、２ｃ  段差部
２ｄ  注入口
２ｅ  通路
３、４  ガラスモールド
５、６  レンズ部材
７  接着剤
【図１】
2005189603.tif 000003
【図２】
2005189603.tif 000004